銅からなる母相中に金属結晶からなる第二相が多数分散されている合金から構成された電線用導体であって、前記金属結晶が針状形状であり、かつ、前記電線用導体の長手方向に配向していることを特徴とする電線用導体。前記針状の第二相が、前記銅合金の鋳造時、あるいは、前記銅合金の線材加工時の熱処理時によって前記母相中に分散形成された第二相が、該銅合金の伸線処理により針状に形成されてなるものであることを特徴とする請求項1に記載の電線用導体。銅に、銅の融点よりも高い融点を有する共晶を銅とともに形成する元素、または/及び、銅よりも融点の高い元素を添加したのち鋳造した後、伸線加工を行って得られたものであることを特徴とする請求項1に記載の電線用導体。前記電線が伸線加工によって形成され、かつ、前記母相中の結晶からなる針状の第二相同士の距離が0.25μm以下であることを特徴とする請求項1ないし請求項3のいずれか1項に記載の電線用導体。本発明は、上記した従来の問題点を改善する、すなわち、強度が高く、導電率が高いことから、小径化、軽量化が可能で極細電線に応用可能な電線用導体を提供することを目的とする。本発明の電線用導体は上記課題を解決するため、請求項1に記載の通り、銅からなる母相中に金属結晶からなる第二相が多数分散されている合金から構成された電線用導体であって、前記金属結晶が針状形状であり、かつ、前記電線用導体の長手方向に配向していることを特徴とする電線用導体である。また、本発明の電線用導体は、請求項2に記載の通り、請求項1に記載の電線用導体において、前記針状の第二相が、前記銅合金の鋳造時、あるいは、前記銅合金の線材加工時の熱処理時によって前記母相中に分散形成された第二相が、該銅合金の伸線処理により針状に形成されてなるものであることを特徴とする。また、本発明の電線用導体は、請求項3に記載の通り、請求項1に記載の電線用導体において、銅に、銅の融点よりも高い融点を有する共晶を銅とともに形成する元素、または/及び、銅よりも融点の高い元素を添加したのち鋳造した後、伸線加工を行って得られたものであることを特徴とする。また、本発明の電線用導体は、請求項4に記載の通り、請求項1ないし請求項3のいずれか1項に記載の電線用導体において、前記電線が伸線加工によって形成され、かつ、前記母相中の結晶からなる針状の第二相同士の距離が0.25μm以下であることを特徴とする。本発明の電線用導体によれば、強度が高く、導電率が高いことから、小径化、軽量化が可能で極細電線に応用可能な電線用導体を得ることができる。をえることができる。請求項2に記載の電線用導体によれば、第二相が針状に形成されていることにより高強度となっている。請求項3に記載の電線用導体によれば、70IACSを満足する高導率が達成できる。請求項4に記載の電線用導体によれば、引張強度が900MPaを満足する高強度が達成できる。本発明の電線用導体は、一般的な電線の導体として用いることができるが、特に極細導体、特にワイヤーハーネス分野で信号伝達用電線用途に用いられる断面積が0.05mm20.05sq素線直径0.25mm以下の導体に好適に用いることができる。このような導体は電線使用上、最低破断強度が必要であるために、引張強度が900MPa以上、導電性が70IACS以上が求められるが、一般的な技術では、線径が細いために充分な強度が得られないが、本発明では銅からなる母相中に金属結晶からなる第二相が多数分散されている合金から構成された電線用導体であって、前記金属結晶が針状形状であり、かつ、前記電線用導体の長手方向に配向している構成を有しているためにこの要求に応えることができる。母相は一般的な純銅例えばC1020。純度99.95wtをそのまま用いて形成することができる。針状の第二相は、前記銅合金の鋳造時、あるいは、前記銅合金の線材加工時の熱処理時によって前記母相中に分散形成された第二相が、該銅合金の伸線処理により形成することができる。このような第二相は銅に、銅の融点よりも高い融点を有する共晶を銅とともに形成する元素、または/及び、銅よりも融点の高い金属結晶を添加したのち鋳造することで得ることができる。銅の融点よりも高い融点を有する共晶を銅とともに形成する元素としては、クロム、バナジウム、ニオブなどが挙げられ、このうち、実用上、実現可能な融点範囲を有する共晶を形成することができるので、クロム、及び、ニオブであることが好ましい。また、銅よりも融点の高い体心立方格子構造bccを有する金属元素結晶としては、ニオブ、クロム、イットリウム、タンタル、タングステン、鉄などの金属元素結晶が挙げられる。ここで、体心立方格子構造を有する金属元素結晶以外の金属結晶、すなわち、面心立体格子構造や稠密六方格子構造を有する金属元素結晶では銅に対する固溶限が高い、もしくは、銅と金属間化合物を形成するために充分な強度及び導電率が得られないことがある。ここで、金属元素結晶を構成する元素としては、融点が銅の融点よりもできるだけ高いこと、かつ、銅への固溶量が少ないことが好ましく、さらに、固有量が高温では大きく、かつ、温度が低くなるほど急激に低下しその温度がなるべく低い温度であることが好ましい。ここで、体心立方格子構造を有する結晶を形成するクロムの場合、銅との二元合金状態図図1に示されるように融点は1863°C超と銅の1083°Cよりも800°C以上も高く、銅への固有量は1at未満であり、800°Cではほとんど固溶できなくなる。さらにクロムへの銅の固有量も極めてわずかであるために、銅にクロムを添加し溶融した場合、冷却後に、純銅に近い母相内に、純クロムに近い組性を持つクロム-銅合金が第二相として分散した構造が形成される図2a参照。第二相の分散量としては、1at以上10at以下の範囲であることが、高強度を維持しながら導電率を満足できる範囲に高めるために、好ましい。鋳造は、当然、銅の融点以上、そして、銅の融点よりも高い融点を有する共晶を銅とともに形成する元素を添加する場合には、その共晶が発生する温度以上で行う必要がある。鋳造後の冷却は、30°C/秒以上の比較的速い速度で行うことが、第二相として分散した構造が形成されやすいので好ましい。冷却後、伸線処理を行う。これはダイスを用いた一般的な方法で行うことができる。この伸線処理により、母相中の第二相は針状に延伸されるとともに配向される図2b参照。ここで、銅に対してクロムを5at添加し、1600°Cで溶融し、30°C/秒で室温まで冷却させた合金を減面率伸線前から伸線後の線材の断面積減少率99.75で伸線処理を行うと、母相中の結晶からなる針状の第二相同士の距離が0.25μm以下とすることができ、このとき、引張強度は900MPaを満足させ、かつ、導電率ECが70IACSを満足させることができる。以下に本発明の電線用導体の実施例について具体的に説明する。純銅母相材としてC1020を用いた。これに、金属元素のニオブ、あるいは、クロム体心立方格子を、それぞれ1.8atとなるようにそれぞれ加え、1600°Cに加熱して鋳造し、30°C/秒で室温まで冷却させてそれぞれ合金塊形状:直径2cm、長さ7cmを得た。その後、ダイスを用いて減面率が99.91となるように伸線処理を行い、それぞれ断面直径が0.14mmの導体を得た。それぞれの組織について走査型電子顕微鏡SEMにより観察を行ったところ、母相中に針状の結晶第二相が形成されており、その長さ/太さの商平均値はともに100~150であり、針状の第二相同士の距離はとも0.25μmであった。図3aには針状形状のクロム-銅合金結晶からなる第二相が多数分散されている合金から構成された電線用導体の長さ方向断面走査型電子顕微鏡写真を、図3bには針状形状のニオブ-銅合金結晶からなる第二相が多数分散されている合金から構成された電線用導体の長さ方向断面走査型電子顕微鏡写真示す。これらの導体銅-ニオブ合金導体、銅-クロム合金導体、及び、C1020について、JISZ2201及びJISZ2241に準拠して、引張強度及び導電率を測定した。また、上記銅-クロム合金導体と同様に、ただし、銅の代わりにニッケル面心立方格子構造fcc融点:1455°Cまたはすずダイヤモンド構造融点:1414°Cを、それぞれ5atまたは0.5atとなるように用いて合金導体を得て、上記同様に評価した。これら結果を表1に示す。表1より本発明に係る導体は極細な導体であるにもかかわらず引張強度、導電率ともに高い優れた導体であることが判る。